【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
約１重量％から約５０重量％の間のポリオレフィンをベースとするエラストマー材料、  約２重量％から約５０重量％の間のアイオノマーを含むポリオレフィンをベースとする熱可塑性材料、
約２０重量％から約７５重量％の間の充填剤、および
約０．１重量％から約５重量％の間の過酸化物含有硬化系
を含む床用材料。
【請求項２】
前記硬化系が、過酸化物である、請求項１に記載の床用材料。
【請求項３】
前記硬化系が、前記過酸化物および共作用剤である、またはそれらを含む、請求項１に記載の床用材料。
【請求項４】
前記硬化系が、約０．２５重量％〜約３重量％の範囲にある、請求項１に記載の床用材料。
【請求項５】
前記過酸化物が、約０．２５重量％〜約２重量％の範囲にある、請求項１に記載の床用材料。
【請求項６】
前記共作用剤が、約０．２５重量％〜約２重量％の範囲にある、請求項１に記載の床用材料。
【請求項７】
前記ポリオレフィンをベースとするエラストマー材料が、エチレン−プロピレンゴム（ＥＰＲ）、エチレン−プロピレン−ジエンゴム（ＥＰＤＭ）、エチレン−アクリルゴムおよびそれらの任意の組合せからなる群から選択される、請求項１に記載の床用材料。
【請求項８】
前記ポリオレフィンをベースとする熱可塑性材料が、低密度ポリエチレン（ＬＤＰＥ）、アイオノマー、酸性コポリマー、アクリレートコポリマー、エチレン−オクテンコポリマー、スチレン−アクリレートコポリマー、スチレン−メチルアクリレートブロックコポリマー、スチレン−ポリオレフィンブロックコポリマー、およびそれらの任意の組合せからなる群から選択される、請求項１に記載の床用材料。
【請求項９】
前記アイオノマーが、約５重量％未満である、請求項１に記載の床用材料。
【請求項１０】
前記充填剤が、石灰石、酸化亜鉛、シリカ、雲母、バライト、ドロマイト、炭酸カルシウム、粘土、アルミナ三水和物、およびそれらの任意の組合せからなる群から選択される、請求項１に記載の床用材料。
【請求項１１】
高スチレン樹脂をさらに含む、請求項１に記載の床用材料。
【請求項１２】
約１重量％から約５０重量％の間のポリオレフィンをベースとするエラストマー材料、  約２重量％から約５０重量％の間のアイオノマーを含むポリオレフィンをベースとする熱可塑性材料、
約２０重量％から約７５重量％の間の充填剤、および
約０．１重量％から約５重量％の間の過酸化物含有硬化系
を含む床用組成物から硬化された床用製品。
【請求項１３】
前記床用材料が、約１．２ｇ／ｃｍ３〜約２．０ｇ／ｃｍ３の範囲の密度を特徴とする、請求項１２に記載の床用製品。
【請求項１４】
前記床用材料が、約５００ｐｓｉ〜約１６００ｐｓｉの範囲の張力を特徴とする、請求項１２に記載の床用製品。
【請求項１５】
前記床用材料が、約３００ｐｓｉ〜約１５００ｐｓｉの範囲のモジュラス（１０％）を特徴とする、請求項１２に記載の床用製品。
【請求項１６】
前記床用材料が、約２５％〜約２２０％の範囲の伸びを特徴とする、請求項１２に記載の床用製品。
【請求項１７】
前記床用材料が、約１５０ｌｂ／インチ〜約２２５ｌｂ／インチの範囲の引裂きを特徴とする、請求項１２に記載の床用製品。
【請求項１８】
３５０°Ｆの温度で３０分間のエージング後に分光光度計により耐熱性を測定すると、前記床用製品の平均ΔＥが約０．５〜約３．５の範囲にある、請求項１２に記載の床用製品。
【請求項１９】
１４５°Ｆの温度で３００時間のエージング後に分光光度計により耐光性を測定すると、前記床用製品の平均ΔＥが約１〜約５の範囲にある、請求項１２に記載の床用製品。
【請求項２０】
床用製品を作製する方法であって、
床用材料が提供されるように、
約１重量％から約５０重量％の間のポリオレフィンをベースとするエラストマー材料、
約２重量％から約５０重量％の間のアイオノマーを含むポリオレフィンをベースとする熱可塑性材料、
約２０重量％から約７５重量％の間の充填剤、および
約０．２５重量％から約５重量％の間の過酸化物含有硬化系
を組み合わせるステップ、
前記床用材料を前記床用製品の硬化を実現するのに十分な条件に曝露するステップ
を含む方法。
【手続補正２】
【補正対象書類名】明細書
【補正対象項目名】００１７
【補正方法】変更
【補正の内容】
【００１７】
一部の実施形態では、本発明による床用材料および／または製品は、例えばＢａｎｂｕｒｙミキサー中で、原材料を一緒に混合することにより調製される。次に、得られた化合物は、カレンダー成形器またはローラーヘッド型押出成形器により加工される。シートは色を均一にすることができ、または１種もしくは多くの対比色のストリップの添加により大理石模様付け（ｍａｒｂｌｅｉｚｅｄ）することができ、または、同じもしくは異なる配合の未硬化もしくは硬化済みチップの添加によるチップ装飾を施すことができる。得られたシートは、例えば、連続的な硬化圧縮器で硬化することができ、または特定の寸法のスラブに裁断することができ、圧縮プレスで金型成形することができる。
一実施形態において、例えば、以下の項目が提供される。
（項目１）
約１重量％から約５０重量％の間のポリオレフィンをベースとするエラストマー材料、約２重量％から約５０重量％の間のポリオレフィンをベースとする熱可塑性材料、
約２０重量％から約７５重量％の間の充填剤、および
約０．１重量％から約５重量％の間の過酸化物含有硬化系
を含む床用材料。
（項目２）
前記硬化系が、過酸化物である、項目１に記載の床用材料。
（項目３）
前記硬化系が、前記過酸化物および共作用剤である、またはそれらを含む、項目１に記載の床用材料。
（項目４）
前記硬化系が、約０．２５重量％〜約３重量％の範囲にある、前記項目のいずれか一項に記載の床用材料。
（項目５）
前記過酸化物が、約０．２５重量％〜約２重量％の範囲にある、項目１から４のいずれか一項に記載の床用材料。
（項目６）
前記共作用剤が、約０．２５重量％〜約２重量％の範囲にある、項目１および項目３から５のいずれか一項に記載の床用材料。
（項目７）
前記ポリオレフィンをベースとするエラストマー材料が、エチレン−プロピレンゴム（ＥＰＲ）、エチレン−プロピレン−ジエンゴム（ＥＰＤＭ）、エチレン−アクリルゴムおよびそれらの任意の組合せからなる群から選択される、前記項目のいずれか一項に記載の床用材料。
（項目８）
前記ポリオレフィンをベースとする熱可塑性材料が、低密度ポリエチレン（ＬＤＰＥ）、アイオノマー、酸性コポリマー、アクリレートコポリマー、エチレン−オクテンコポリマー、スチレン−アクリレートコポリマー、スチレン−メチルアクリレートブロックコポリマー、スチレン−ポリオレフィンブロックコポリマー、およびそれらの任意の組合せからなる群から選択される、前記項目のいずれか一項に記載の床用材料。
（項目９）
前記ポリオレフィンをベースとする熱可塑性材料が、アイオノマーを含む、前記項目のいずれか一項に記載の床用材料。
（項目１０）
前記アイオノマーが、約５重量％未満である、項目９に記載の床用材料。
（項目１１）
前記アイオノマーが、約４重量％である、項目９に記載の床用材料。
（項目１２）
前記充填剤が、石灰石、酸化亜鉛、シリカ、雲母、バライト、ドロマイト、炭酸カルシウム、粘土、アルミナ三水和物、およびそれらの任意の組合せからなる群から選択される、前記項目のいずれか一項に記載の床用材料。
（項目１３）
高スチレン樹脂をさらに含む、前記項目のいずれか一項に記載の床用材料。
（項目１４）
高スチレン樹脂を含まない、項目１から１２のいずれか一項に記載の床用材料。
（項目１５）
前記高スチレン樹脂が、約１重量％から約１０重量％の間にある、項目１３に記載の床用材料。
（項目１６）
前記高スチレン樹脂が、約４．９重量％である、項目１３に記載の床用材料。
（項目１７）
加工補助剤をさらに含む、前記項目のいずれか一項に記載の床用材料。
（項目１８）
前記加工補助剤が、炭化水素、ビニルコポリマー、フェノールホルムアルデヒドをベースとする樹脂、およびそれらの任意の組合せからなる群から選択される樹脂を含む、項目１７に記載の床用材料。
（項目１９）
色構成成分をさらに含む、前記項目のいずれか一項に記載の床用材料。
（項目２０）
前記色構成成分が、顔料を含む、項目１９に記載の床用材料。
（項目２１）
約１重量％から約５０重量％の間のポリオレフィンをベースとするエラストマー材料、約２重量％から約５０重量％の間のポリオレフィンをベースとする熱可塑性材料、
約２０重量％から約７５重量％の間の充填剤、および
約０．１重量％から約５重量％の間の過酸化物含有硬化系
を含む床用組成物から硬化された床用製品。
（項目２２）
前記床用材料が、約１．２ｇ／ｃｍ３〜約２．０ｇ／ｃｍ３の範囲の密度を特徴とする、項目２１に記載の床用製品。
（項目２３）
前記床用材料が、約５００ｐｓｉ〜約１６００ｐｓｉの範囲の張力を特徴とする、項目２１に記載の床用製品。
（項目２４）
前記床用材料が、約３００ｐｓｉ〜約１５００ｐｓｉの範囲のモジュラス（１０％）を特徴とする、項目２１に記載の床用製品。
（項目２５）
前記床用材料が、約２５％〜約２２０％の範囲の伸びを特徴とする、項目２１に記載の床用製品。
（項目２６）
前記床用材料が、約１５０ｌｂ／インチ〜約２２５ｌｂ／インチの範囲の引裂きを特徴とする、項目２１に記載の床用製品。
（項目２７）
３５０°Ｆの温度で３０分間のエージング後に分光光度計により耐熱性を測定すると、平均ΔＥが約０．５〜約３．５の範囲にある、項目２１に記載の床用製品。
（項目２８）
１４５°Ｆの温度で３００時間のエージング後に分光光度計により耐光性を測定すると、平均ΔＥが約１〜約５の範囲にある、項目２１に記載の床用製品。
（項目２９）
前記硬化系が、過酸化物である、項目２１に記載の床用製品。
（項目３０）
前記硬化系が、過酸化物および共作用剤である、またはそれらを含む、項目２１に記載の床用製品。
（項目３１）
前記硬化系が、約０．２５重量％〜約３重量％の範囲にある、項目２１から３０のいずれか一項に記載の床用製品。
（項目３２）
前記過酸化物が、約０．２５重量％〜約２重量％の範囲にある、項目２１から３１のいずれか一項に記載の床用製品。
（項目３３）
前記共作用剤が、約０．２５重量％〜約２重量％の範囲にある、項目２１から２８および項目３０から３２のいずれか一項に記載の床用製品。
（項目３４）
前記ポリオレフィンをベースとするエラストマー材料が、エチレン−プロピレンゴム（ＥＰＲ）、エチレン−プロピレン−ジエンゴム（ＥＰＤＭ）、エチレン−アクリルゴムおよびそれらの任意の組合せからなる群から選択される、項目２１から３３のいずれか一項に記載の床用製品。
（項目３５）
前記ポリオレフィンをベースとする熱可塑性材料が、低密度ポリエチレン（ＬＤＰＥ）、アイオノマー、酸性コポリマー、アクリレートコポリマー、エチレン−オクテンコポリマー、スチレン−アクリレートコポリマー、スチレン−メチルアクリレートブロックコポリマー、スチレン−ポリオレフィンブロックコポリマーおよびそれらの任意の組合せからなる群から選択される、項目２１から３４のいずれか一項に記載の床用製品。
（項目３６）
前記ポリオレフィンをベースとする熱可塑性材料が、アイオノマーを含む、項目２１から３５のいずれか一項に記載の床用製品。
（項目３７）
前記アイオノマーが、約５重量％未満である、項目２１から３６のいずれか一項に記載の床用製品。
（項目３８）
前記アイオノマーが、約４重量％である、項目２１から３７のいずれか一項に記載の床用製品。
（項目３９）
前記充填剤が、石灰石、酸化亜鉛、シリカ、雲母、バライト、ドロマイト、炭酸カルシウム、粘土、アルミナ三水和物、およびそれらの任意の組合せからなる群から選択される、項目２１から３８のいずれか一項に記載の床用製品。
（項目４０）
高スチレン樹脂をさらに含む、項目２１から３９のいずれか一項に記載の床用製品。
（項目４１）
高スチレン樹脂を含まない、項目２１から３９のいずれか一項に記載の床用製品。
（項目４２）
前記高スチレン樹脂が、約１重量％から約１０重量％の間にある、項目４０に記載の床用製品。
（項目４３）
前記高スチレン樹脂が、約４．９重量％である、項目４０に記載の床用製品。
（項目４４）
加工補助剤をさらに含む、項目２１から４３のいずれか一項に記載の床用製品。
（項目４５）
前記加工補助剤が、炭化水素、ビニルコポリマー、フェノールホルムアルデヒドをベースとする樹脂、およびそれらの任意の組合せからなる群から選択される樹脂を含む、項目４４に記載の床用製品。
（項目４６）
色構成成分をさらに含む、項目２１から３５のいずれか一項に記載の床用製品。
（項目４７）
前記色構成成分が顔料を含む、項目４６の床用製品。
（項目４８）
床用製品を作製する方法であって、
床用材料が提供されるように、
約１重量％から約５０重量％の間のポリオレフィンをベースとするエラストマー材料、
約２重量％から約５０重量％の間のポリオレフィンをベースとする熱可塑性材料、
約２０重量％から約７５重量％の間の充填剤、および
約０．２５重量％から約５重量％の間の過酸化物含有硬化系
を組み合わせるステップ、
前記床用材料を前記床用製品の硬化を実現するのに十分な条件に曝露するステップ
を含む方法。
（項目４９）
前記床用材料を色構成成分と組み合わせるステップをさらに含む、項目４８に記載の方法。
（項目５０）
前記色構成成分を組み合わせる間に添加して、色を均一にすることができる、項目４９に記載の方法。
（項目５１）
混合するステップの後に、前記色構成成分をストリップまたはチップとして添加することができる、項目４９に記載の方法。
（項目５２）
前記硬化するステップが約５００°Ｆ〜約８００°Ｆの範囲の輻射型電熱器下で行われる、項目４８に記載の方法。
（項目５３）
前記硬化するステップが約３４０°Ｆ〜約４００°Ｆの範囲の熱媒油加熱器または蒸気加熱器下で行われる、項目４８に記載の方法。
（項目５４）
前記硬化するステップが約２分〜約１２分の範囲の時間で行われる、項目４８に記載の方法。